Brevet FR3038251A1 (20170106)
REVENDICATIONS1) Plancher en polychlorure de vinyle à base de fibres coupées comprenant une couche résistant à l'abrasion, une couche de film coloré, au moins une couche intermédiaire et une couche de base, le pourcentage de polychlorure de vinyle dans la couche intermédiaire étant de l'ordre de 15% à 20% en poids de la couche intermédiaire qui comporte un plastifiant selon un pourcentage de 4% à 8% en poids de la couche intermédiaire, un agent stabilisateur selon un pourcentage de 1% à 5% en poids de la couche intermédiaire, du carbonate de calcium selon un pourcentage de 65% à 75% en poids de la couche intermédiaire, des matériaux secondaires selon un pourcentage de 0,5% à 3% en poids de la couche intermédiaire, des fibres coupées selon un pourcentage de 2% à 10% en poids de la couche intermédiaire.\n<CLM>\1\tPlancher en polychlorure de vinyle à base de fibres coupées selon la revendication 1, la couche intermédiaire comprenant, en poids, 15% de polychlorure de vinyle, 6% de plastifiant, 2% d'agent stabilisateur, 71% de carbonate de calcium, 1% de matériaux secondaires et 5% de fibres coupées.\n<CLM>\1\tPlancher en polychlorure de vinyle à base de fibres 20 coupées selon la revendication 1, les matériaux secondaires comprenant du polyéthylène chloré.\n<CLM>\1\tPlancher en polychlorure de vinyleà base de fibres coupées selon la revendication 1, la couche intermédiaire pouvant comprendre une première couche intermédiaire et une seconde couche 25 intermédiaire, la première couche intermédiaire et la seconde couche intermédiaire étant laminées de manière serrée.\n<CLM>\1\tPlancher en polychlorure de vinyleà base de fibres coupées selon la revendication 1, les fibres coupées étant des fibres de verre et la longueur des fibres de verre allant de 2 à 30 10 mm.\n<CLM>\1\tPlancher en polychlorure de vinyleà base de fibres coupées selon la revendication 1, une taille de particule de carbonate de calcium étant de l'ordre de 125 à 177 microns. 3038251 - 13 -\n<CLM>\1\tProcédé de fabrication du plancher en polychlorure de vinyle à base de fibres coupées selon la revendication 1, comprenant les étapes suivantes consistant à : a. Augmenter la température d'un four de cuisson dans une plage allant de 170°C à 185°C, placer ensuite les matériaux secondaires et les fibres coupées mélangées de manière régulière à l'intérieur du four de cuisson et maintenir la chaleur pendant 10 à 15 minutes; b. Mélanger de manière régulière le polychlorure de vinyle, 10 le plastifiant, l'agent stabilisateur, le carbonate de calcium afin de former un mélange et placer ce mélange à l'intérieur d'un mélangeur interne en vue de son mélange interne ; c. Ajouter les matériaux secondaires et les fibres coupées traitées thermiquement à l'étape a. au mélangeur interne en vue 15 d'un mélange interne en continu afin d'obtenir une couche intermédiaire ; d. Réaliser un mélange ouvert de la couche intermédiaire obtenue à l'étape c. dans un appareil de mélange ouvert ; et e. Presser à chaud la couche intermédiaire obtenue à l'étape 20 d. avec la couche résistant à l'abrasion, la couche de film coloré et la couche de base.\n<CLM>\1\tProcédé de fabrication selon la revendication 7, l'étape de pression à chaud comprenant les étapes consistant à : - empiler une première couche intermédiaire sur une 25 seconde couche intermédiaire et effectuer un pré-laminage au moyen d'un traitement thermique et de pression afin d'obtenir la couche intermédiaire ; - placer de manière séquentielle la couche résistant à l'abrasion, la couche de film coloré, la couche intermédiaire et 30 la couche de base de façon appropriée et effectuer ensuite un laminage à chaud ; et - laisser refroidir naturellement à l'air après le laminage à chaud.\n<CLM>\1\tProcédé de fabrication selon la revendication 7, la 35 température de mélange interne pouvant aller de 175°C à 195°C et le temps de mélange interne à l'étape b. et à l'étape c. peut 3038251 14 - durer de 2 à 8 minutes, le temps de mélange interne à l'étape c. pouvant être égal ou plus long que le temps de mélange interne de l'étape b.\n<CLM>\1\tProcédé de fabrication selon la revendication 7, la 5 température de mélange ouvert est comprise entre 135°C et 170°C.